(57)【特許請求の範囲】
【請求項１】
花崗岩の砕石からなる骨材本体の表面が、合成樹脂溶液中に顔料トナーが分散されてなる塗料で着色されており、前記骨材本体の表面積１０ｍ2に対して、前記合成樹脂の固形分が５〜５０ｇであり、且つ前記顔料トナーが０．０５〜２ｇであることを特徴とする御影石調塗材用骨材。
【請求項２】
前記花崗岩の砕石の平均粒径が、０．５〜５ｍｍであることを特徴とする請求項１記載の御影石調塗材用骨材。
【請求項３】
前記顔料トナーが、無機系顔料トナーであることを特徴とする請求項１又は２に記載の御影石調塗材用骨材。
【請求項４】
前記合成樹脂が、エポキシ系樹脂、アクリル系共重合樹脂、ウレタン系樹脂のうちいずれか１つであることを特徴とする請求項１〜３のいずれかに記載の御影石調塗材用骨材。
【請求項５】
請求項１〜４のいずれかに記載の御影石調塗材用骨材と、乾燥又は硬化後に実質的に無色透明となる結合材とを含有してなる御影石調表面仕上用塗材。
【請求項６】
請求項１〜４のいずれかに記載の御影石調塗材用骨材と、乾燥又は硬化後に実質的に無色透明となる結合材とを配合して御影石調表面仕上用塗材を調製し、建築物等の内外壁に塗布することを特徴とする御影石調表面仕上塗装方法。
【発明の詳細な説明】
【０００１】
【発明の属する技術分野】
本発明は、建築物や構造物など（以下、建築物等という）の表面仕上に使用する御影石調塗材用骨材及び御影石調表面仕上用塗材に関する。
【０００２】
【従来の技術】
建築物等の表面は、その用途や目的に合わせて砂壁状、スタッコ状、大理石調、御影石調等の種々の色合い、或いは模様に仕上げられる。
近年、マンションや商業ビル、あるいは戸建てなどの壁面においては、より重厚で質感の高い塗装が好まれる傾向にある。
【０００３】
このような要望に応えるべく、従来、塗材中に天然石粉や着色砂、陶磁器粉等を混入したものを用いたり、また、吹き付け、ローラー、又は鏝などを用いた塗装方法の改良といった手段により、塗装面に擬石調等の質感を醸し出すことが行われている。
【０００４】
【発明が解決しようとする課題】
しかしながら、従来技術においては、塗材に添加される骨材として、主に寒水石や硅砂、雲母、などの天然石粉や、又はこれらの表面を着色したものが使用されているが、これらの骨材はあくまでも擬似的に石調を現すべく人為的に配合されたものであるため、その質感や重厚感が十分とは言えないものであった。
【０００５】
また、より一層御影石の質感に近づけるためには、その天然石である花崗岩の砕石を骨材として用いることが考えられる。
しかしながら、花崗岩は、透明性のある石英と白濁した長石と黒色である雲母とが種々の割合で混在して構成された天然石であるため、該天然石の砕石をそのまま骨材として用いても、そのような塗装によって現される色調は常に一定ではないという問題があった。
【０００６】
本発明は、上記の点に鑑みてなされたものであり、御影石調の重厚な質感を醸し出すことができ、また、原料となる花崗岩の組成によっても色調にばらつきを生じることのない御影石調塗材用骨材および御影石調表面仕上用塗材を提供することを課題とする。
【０００７】
【課題を解決するための手段】
本発明は、上記課題を解決するためになされたものであり、その解決手段は、花崗岩の砕石からなる骨材本体の表面が、合成樹脂溶液中に顔料トナーが分散されてなる塗料で着色されており、前記骨材本体の表面積１０ｍ2に対して、前記合成樹脂の固形分が５〜５０ｇであり、且つ前記顔料トナーが０．０５〜２ｇであることを特徴とする御影石調塗材用骨材にある。
【０００８】
骨材本体として花崗岩の砕石をそのまま骨材として用いることにより、花崗岩の成分として含まれる石英、長石、雲母の自然な質感をそのまま御影石の質感として表すことができ、また、該骨材本体の表面を着色することによってその色合いを調整することができるため、花崗岩の成分組成の変化による色調のばらつきを抑え、安定した色合いを得ることができる。
【０００９】
また、本発明の手段は、斯かる御影石調塗材用骨材と、乾燥又は硬化後に実質的に無色透明となる結合材とを含有してなる御影石調表面仕上用塗材にある。
【００１０】
結合材が実質的に無色透明であることにより、該表面仕上用塗材の塗布面に御影石と同様の深みを与えることができる。
【００１１】
さらに、本発明の手段は、上記御影石調塗材用骨材と、乾燥又は硬化後に実質的に無色透明となる結合材とを配合して御影石調表面仕上用塗材を調製し、建築物等の内外壁に塗布することを特徴とする御影石調表面仕上塗装方法にある。
【００１２】
【発明の実施の形態】
以下、本発明について、より詳細に説明する。
【００１３】
本発明に斯かる御影石調塗材用骨材は、花崗岩を解砕して得られた砕石をそのまま骨材本体とし、さらに該骨材本体の表面を、合成樹脂溶液中に顔料トナーが分散されてなる塗料によって着色したものである。
【００１４】
着色の際には、骨材本体の表面積１０ｍ2に対して、合成樹脂の固形分が５〜５０ｇであり且つ顔料トナーが０．０５〜２ｇとなるような配合の塗料を用いて行うものとする。
顔料トナーの量を２ｇ超とすると花崗岩より得られる自然な質感が損なわれ、また、０．０５ｇ未満であれば、花崗岩の組成割合の変動によって生じる色調の変化を安定させることができず、好ましくない。
【００１５】
尚、ここでいう骨材本体の表面積とは、透過法、吸着法、比濁計法などの直接測定法により測定された比表面積から算出された値である。例えば、吸着法のうち、気相法の代表例としてＢＥＴ法を挙げることができ、具体的には、直読全自動表面測定装置（ユアサアイオニクス（株）製、モノソープ）を用い、ＢＥＴ式１点法（７７Ｋ、Ｎ２吸着）によって容易に測定することができる。
【００１６】
また、花崗岩の砕石の平均粒径は０．５〜５ｍｍが好ましい。
平均粒径が０．５ｍｍより小さくなると、塗装面において花崗岩の上記三成分が識別され難いものとなり、御影石調の質感を現すことができない。また、平均粒径が５ｍｍより大きくなると、該骨材が収まるように塗布膜を厚くする必要があり、あるいは吹き付け用の機器において閉塞等の問題を生じる虞がある。
【００１７】
また、塗料を構成する顔料トナーは、耐候性に優れ、変色、退色の少ない無機系顔料トナーであることが好ましい。該無機系顔料トナーとしては、例えば鉄黒、オーカ、カーボンブラック、ベンガラ、チタン白等が挙げられる。
【００１８】
また、合成樹脂は、前記骨材本体への付着強度が高く、被膜が強靭であり、耐候性に優れたものであることが好ましい。斯かる合成樹脂としては、例えばエポキシ系樹脂、アクリル系共重合樹脂、ウレタン系樹脂を挙げることができ、また、これらの樹脂をシリコン変性させたものについても使用することができる。
また、これらの樹脂は溶媒が飛散した後に被膜化する１液タイプのものと、使用時に硬化剤と混合することによって反応して硬化する２液タイプのものを使用することができる。２液タイプのものとしては、アクリルポリオールに硬化剤としてポリイソシアネートを配合するものや、エポキシ樹脂にポリアミンやポリアミドを配合するものなどが挙げられる。
斯かる合成樹脂を使用することによって、機械によるせん断力や骨材同士の衝突による磨耗に対して強度が増すため、高速攪拌機を使用して塗材を混練することが可能となり、作業性が良好となる。
【００１９】
塗料の混合比率は、顔料トナー１重量部に対して合成樹脂溶液の固形分が２．５〜１０００重量部であり、好ましくは２５〜１５０重量部である。
このような比率の塗料を用いることにより、花崗岩の砕石からなる骨材本体の表面を好適に着色することができる。
【００２０】
また、本発明に係る御影石調表面仕上用塗材は、上述したような御影石調塗材用骨材に、乾燥又は硬化後に実質的に無色透明となるような結合材を混合してなるものである。
【００２１】
斯かる結合材としては、合成樹脂エマルションが好ましい。
合成樹脂エマルションは、例えばアクリル系合成樹脂エマルション、エチレン−酢酸ビニル系樹脂エマルション、ウレタン系樹脂エマルション、塩化ビニル系樹脂エマルション等を使用することができるが、特にイソシアネート基と反応性である水酸基を含む合成樹脂エマルションに水溶性ポリイソシアネートを配合してなるものや、エポキシ基を含む合成樹脂エマルションにポリアミンやポリアミドを配合してなる２液タイプのものは、強靭で且つ速乾性のある塗膜を形成することが可能となるため、耐摩耗性の必要とされる土間や、通路等の床面の塗装にも好適に使用することができるという点で好ましい。
【００２２】
結合材と骨材との配合割合は、特に限定されるものではないが、御影石の質感により近づけるためには、前記御影石調塗材用骨材１００重量部に対して結合材の樹脂の固形分が２〜２０重量部となるように配合することが好ましい。
【００２３】
また、前記御影石調表面仕上用塗材には、上述した花崗岩砕石からなる骨材本体表面を着色してなる御影石調塗材用骨材以外にも、従来の他の骨材を混合することも可能である。
但し、御影石の質感を損なわないことを考慮すると、前記御影石調塗材用骨材１００重量部に対して、４００重量部以下とすることが好ましい。
【００２４】
本発明に係る御影石調表面仕上用塗材は、通常の塗装方法と同様にして、例えば金鏝仕上、吹付仕上、ローラー仕上などで、塗装対象面上に塗布することができる。
また塗装表面を、砂壁状、凹凸状、ゆず肌状、平滑状などの多様に変化させることによって、建築石材の表面仕上であるところの本磨き仕上、バーナー仕上、びしゃん仕上、コブ出し仕上、のみ切り仕上等に酷似した質感の塗装に仕上げることができる。
【００２５】
本発明は、コンクリート、木材、タイル、石材などの何れにも塗布することができ、建築物等以外にも、例えば、通路や溝蓋、土間などの床面に対して塗布することが可能である。
【００２６】
【実施例】
（実施例１）
まず、下記表１の材料を混合して塗料を調製した。
【表１】
0003583734.tif 000002
次いで、このようにして調製した塗料を、花崗岩砕石（常陸稲田砕石販売合資会社製、平均粒系３ｍｍ）約１０００ｋｇ（表面積約１００００ｍ２）に添加し、モルタルミキサーで攪拌混合した後、乾燥することにより御影石調塗材用骨材を作製した。
【００２７】
（比較例１）
下記表２の材料を混合して塗料を調製する以外は、実施例１と同様にして御影石調塗材用骨材を作製した。
【表２】
0003583734.tif 000003
【００２８】
（比較例２）
下記表３の材料を混合して塗料を調製する以外は、実施例１と同様にして御影石調塗材用骨材を作製した。
【表３】
0003583734.tif 000004
【００２９】
以上のようにして作製した実施例１および比較例１、２それぞれの御影石調塗材用骨材１０００重量部に対し、アクリル樹脂エマルション（旭化成（株）製、ホ゜リトロン  E-316）３００重量部、成膜助剤（テキサノール）２４重量部、増粘剤（松本油脂製薬株式会社製、マーホ゜ロース゛60MP-4000）１．０重量部、消泡剤（ヒ゛ックケミーシ゛ャハ゜ン株式会社製、BYK-022）０．１重量部、水５０重量部、炭酸カルシウム（（株）同和カルファイン製、KS-800）１５０重量部を混合攪拌して塗材を作製した。
【００３０】
上記実施例１および比較例１、２の骨材を使用して得られたそれぞれの塗材を、口径６ｍｍのリシンガンによって吹き圧５ｋｇ／ｃｍ2でモルタル板上に吹き付け、塗布厚４ｍｍの塗膜を形成した。これらの塗膜について色調と色調の安定性を評価した。
【００３１】
実施例１の御影石調塗材用骨材を用いた場合には、花崗岩中に含まれる石英、長石のそれぞれの質感が残された状態で着色されており、また、骨材による色ムラもなく色調の安定した良好な塗装が得られた。
比較例１の御影石調塗材用骨材を用いた場合には、安定した色調が得られる点で優れているものの、実施例１の骨材との比較においては、石英の色調と長石の色調とが比較的似通ったものとなる傾向があった。
さらに、比較例２の御影石調塗材用骨材を用いた場合には、石英や長石による自然な質感が得られる点で優れているものの、実施例１の骨材との比較においては、やや色むらの生じやすい傾向があった。
【００３２】
【発明の効果】
以上のように、本発明に係る御影石調塗材用骨材および御影石調表面仕上用塗材によれば、御影石調の重厚な質感を醸し出すことができるとともに、原料となる花崗岩の組成によっても色調にばらつきを抑え、安定した御影石調の塗装を得ることができる。